(57)【要約】【課題】後から部品を取り付けることができる樹脂部材を備えるマグネシウム合金部材、およびその製造方法を提供する。【解決手段】Ａｌを５.８〜１０質量％含有するマグネシウム合金の圧延板２と、圧延板２の縁部に接合する樹脂部材３とを備える。このマグネシウム合金部材１は、インサート成形により製造することができる。本発明のマグネシウム合金部材１によれば、樹脂部材３が圧延板２に確りと固定されて外れることがないので、樹脂部材３を、例えばＩＣ基板やモニターなどの後付け部品の取付部として利用することができる。また、樹脂部材３により圧延板２の縁部を保護することもできる。【選択図】図１
2010069699.tif 000002
【特許請求の範囲】
【請求項１】
Ａｌを５.８〜１０質量％含有するマグネシウム合金の圧延板と、
前記圧延板の縁部に接合される樹脂部材と、
を備えることを特徴とするマグネシウム合金部材。
【請求項２】
前記樹脂部材は、前記圧延板における一方の面の一部から縁部を経て他方の面の一部に至ることを特徴とする請求項１に記載のマグネシウム合金部材。
【請求項３】
前記圧延板は、Ａｌの含有量が８.３〜９.５質量％であることを特徴とする請求項１または２に記載のマグネシウム合金部材。
【請求項４】
マグネシウム合金部材におけるマグネシウム合金の体積比率が８０〜９５％であることを特徴とする請求項１〜３のいずれか一項に記載のマグネシウム合金部材。
【請求項５】
前記圧延板は、その一方の面から他方の面に貫通する貫通孔を有し、
前記樹脂部材は、前記貫通孔の内面に接するように設けられていることを特徴とする請求項１〜４のいずれか１項に記載のマグネシウム合金部材。
【請求項６】
前記圧延板は、凹部及び凸部の少なくとも一方を具え、
前記樹脂部材は、前記凹部又は凸部を覆うように設けられていることを特徴とする請求項１〜５のいずれか１項に記載のマグネシウム合金部材。
【請求項７】
Ａｌを５.８〜１０質量％含有するマグネシウム合金からなる圧延板を金型に配置する工程と、
前記圧延板の縁部に樹脂部が接合するように、樹脂をインサート成形する工程とを具えることを特徴とするマグネシウム合金部材の製造方法。
【請求項８】
双ロール鋳造により前記圧延板を得る工程を備えることを特徴とする請求項７に記載のマグネシウム合金部材の製造方法。
【発明の詳細な説明】
【技術分野】
【０００１】
本発明は、携帯用電気機器の筐体などに好適に利用することができるマグネシウム合金部材およびその製造方法に関するものである。
【背景技術】
【０００２】
マグネシウムに種々の添加元素を含有したマグネシウム合金が、携帯電話やノートパソコンといった携帯用電気機器類の筐体や自動車部品などの部材の材料に利用されてきている。
【０００３】
マグネシウム合金は、六方晶の結晶構造（ｈｃｐ構造）を有するため常温での塑性加工性に乏しいことから、上記筐体などのマグネシウム合金部材は、ダイカスト法やチクソモールド法による鋳造材が主流である。最近、ＡＳＴＭ規格のＡＺ３１合金に代表される展伸用マグネシウム合金からなる板にプレス加工を施し、上記筐体を形成することが検討されている（例えば、特許文献１，２参照）。また、ＡＳＴＭ規格のＡＺ９１合金からなり、プレス加工性に優れる板も検討されている（例えば、特許文献３参照）。
【０００４】
【特許文献１】特開２００１−１０５０２９号公報
【特許文献２】特開２００２−２３９６４４号公報
【特許文献３】特開２００７−０９８４７０号公報
【発明の開示】
【発明が解決しようとする課題】
【０００５】
上記筐体は、その使用態様に応じて種々の後付け部品（例えば、ＩＣチップを実装した基板やモニターなど）が取り付けられることが一般的であり、後付け部品の取付部を有することが望まれる。しかし、マグネシウム合金は塑性加工性に乏しいため、プレス成形では、部品の取付部のような微小形状を形成することが難しい。また、ダイキャスト法といった鋳造を利用する場合は、取付部となる部分に対応した鋳型の形状が複雑になり、微細形状の鋳型に十分に溶湯が行き渡らず、所望の取付部が形成されないことがある。その他、マグネシウム合金板に後付け部品を直接取り付けるために、例えば、合金板にネジ孔を形成することは、マグネシウム合金の塑性加工性の悪さにより実質的にできない。
【０００６】
また、合金板の縁部は鋭利な角となっていることがあり、損傷し易く、扱いに注意が必要であるという問題もある。
【０００７】
そこで、本発明の目的の一つは、後付け部品を取り付けることができる樹脂部材を備えるマグネシウム合金部材、およびその製造方法を提供することにある。また、本発明の他の目的は、縁部を保護することができるマグネシウム合金部材、およびその製造方法を提供することにある。
【課題を解決するための手段】
【０００８】
本発明マグネシウム合金部材は、Ａｌを５.８〜１０質量％含有するマグネシウム合金の圧延板と、前記圧延板の縁部に接合される樹脂部材とを備えることを特徴とする。
【０００９】
ここで、縁部とは、圧延板における一方の面の輪郭線と、他方の面の輪郭線、並びに、両輪郭線間に挟まれる面を含む部分である。上記輪郭線には、圧延板の外周縁の輪郭線だけでなく、圧延板に貫通孔が形成されていれば貫通孔の輪郭線も含まれる。また、樹脂部材は、圧延板における縁部の全てに設けられている必要はなく、縁部の一部にのみ設けられていても良い。
【００１０】
本発明の構成とすることにより、樹脂部材がマグネシウム合金からなる圧延板の縁部に接合しており、この樹脂部材を後付け部品の取付部として利用することができる。また、本発明の構成とすることにより、樹脂部材が圧延板の縁部を保護すると共に、合金部材の取り扱い者が圧延板の鋭利な縁部で怪我をすることを防止できる。以下、本発明の構成をより詳細に説明する。
【００１１】
本発明マグネシウム合金部材において、樹脂部材は、縁部から圧延板の一方の面と他方の面の少なくとも一方に広がっていると、圧延板との接合面積が広くなるし、圧延板に引っ掛かるようになるので、圧延板から外れ難くなる。特に、樹脂部材は、圧延板における一方の面の一部から縁部を経て他方の面の一部に至るように配置することが好ましい。この場合、樹脂部材が圧延板に確りと係合するため、樹脂部材を後付け部品の取付部として利用するにしても、圧延板の縁部を保護することに利用するにしても、樹脂部材が圧延板から外れてしまう虞が殆どない。
【００１２】
＜圧延板の材質＞
圧延板を構成するマグネシウム合金であるＡｌを含有するＭｇ−Ａｌ系合金は、耐食性が高い。Ｍｇ−Ａｌ系合金としては、例えば、ＡＳＴＭ規格におけるＡＺ系合金（Ｍｇ−Ａｌ−Ｚｎ系合金、Ｚｎ：０.２〜１.５質量％）、ＡＭ系合金（Ｍｇ−Ａｌ−Ｍｎ系合金、Ｍｎ：０.１５〜０.５質量％）、ＡＳ系合金（Ｍｇ−Ａｌ−Ｓｉ系合金、Ｓｉ：０.６〜１.４質量％）、Ｍｇ−Ａｌ−ＲＥ（希土類元素）系合金などが挙げられる。含有されるＡｌ量は、５.８〜１０質量％であり、代表的にはＡＺ６０、ＡＺ８０、ＡＺ９１を挙げることができる。特に、Ａｌを８.３〜９.５質量％含有するＡＺ９１相当材（例えば、ＡＺ９１Ｅ；８.３〜９.２質量％のＡｌを含有、ＡＺ９１Ｄ；Ａｌ８.５〜９.５質量％のＡｌを含有）は、Ａｌの含有量が２.５〜３.５質量％のＡＺ３１相当材と比較して、強度、塑性変形時の割れ難さといった機械的特性や、耐食性に優れる。耐食性が高いと、次段で述べる樹脂部材の材料として、極性の高い樹脂や、吸湿性の高い樹脂、酸価・アミン価の高い樹脂などを使用することができるので、用途に応じた樹脂材料の選択の幅が広がる。
【００１３】
＜樹脂部材の材質＞
樹脂部材の材質は、材質の硬度や耐食性、耐久性、耐熱性などを考慮して、本発明マグネシウム合金部材の用途に応じて適宜選択すれば良く、特に限定されない。例えば、熱可塑性樹脂や熱硬化性樹脂、具体例としては、ポリプロピレン樹脂や、ポリエチレン樹脂、ポリスチレン樹脂、ポリ塩化ビニル樹脂、ポリエチレンテレフタレート樹脂、ポリブチレンテレフタレート樹脂、ポリカーボネート樹脂、アクリル樹脂、エポキシ樹脂、フェノール樹脂、シリコーン樹脂などを挙げることができる。また、樹脂部材の材料としてゴム材料、具体的には、天然ゴム、あるいはイソプレンゴムやスチレンゴム、ニトリルゴム、クロロプレンゴム、アクリルゴム、シリコーンゴム、ウレタンゴム等の合成ゴムなどを挙げることができる。これらの材料からなる樹脂部材には、フィラーや、カラーバッチなどを配合しても良い。
【００１４】
＜圧延板と樹脂部材との係合＞
圧延板と樹脂部材の接合状態の具体例としては、例えば、圧延板の一方の面から他方の面に貫通する貫通孔を形成すると共に、この貫通孔の内面に接するように樹脂部材を設けることが挙げられる。例えば、図１（Ａ）には、圧延板２に貫通孔２Ｈが形成され、この貫通孔２Ｈを埋めるように樹脂部材３が設けられる例が示されている。また、図１（Ｂ）に示すように、貫通孔２Ｈを埋めるように樹脂部材３を配置しつつ、圧延板２の一方の面２Ａと他方の面２Ｂに沿って広がるようにすることで、圧延板２と樹脂部材３とが強固に係合されるようにしても良い。また、図１（Ｃ）に示すように、樹脂部材３が、圧延板２の貫通孔２Ｈから一方の面２Ａと他方の面２Ｂを経て側縁に至るように設けても良い。
【００１５】
圧延板と樹脂部材の係合状態についての別の具体例としては、例えば、圧延板に、凹部及び凸部の少なくとも一方を形成し、この凹部または凸部を覆うように樹脂部材を形成することが挙げられる。例えば、図２（Ａ）には、圧延板２の縁部を折り曲げて凸部を形成し、この凸部を覆うように樹脂部材３が形成される例が示されている。図２（Ａ）における凸部は、圧延板２の他方の面２Ｂ側に出っ張ったＬ字状の部分であり、樹脂部材３は、その凸部を含め、圧延板２における一方の面２Ａの一部と他方の面２Ｂの一部を覆うように形成されている。
【００１６】
更に、圧延板に形成した凹部・凸部と樹脂部材との係合例として、図２（Ｂ）に示すものも挙げられる。図２（Ｂ）には、縁部を含む圧延板２の一方の面２Ａの一部と他方の面２Ｂの一部の表面性状を粗くし、それによって形成された凹部と凸部を覆うように樹脂部材３を係合させた例が示されている。この場合の凹部と凸部は、例えばショットブラストや切削（例えばヘアライン加工）などの物理的手段や、酸エッチングなどの化学的手段により形成される。凹部と凸部は、圧延板２における樹脂部材３で覆われる部分のみに施されるようにしても良く、その場合、ショットブラストなどの凹凸形成工程は、縁部以外の部分にマスクを施してから行えば良い。
【００１７】
その他、図２（Ｃ）に示すように、圧延板２の貫通孔２Ｈの内周面を粗面化することで凹部を形成し、この内周面を含む貫通孔２Ｈを埋めるように樹脂部材３を配置しても良い。もちろん、図２（Ｃ）の樹脂部材３が、圧延板２の一方の面２Ａと他方の面２Ｂに広がるようにしても良い。
【００１８】
＜樹脂部材の厚さ＞
樹脂部材の厚さは、樹脂部材の使用目的（取付部としての利用、縁部の保護）に応じて適宜選択することができ、特に限定されない。好ましくは、樹脂部材は、圧延板との接合を維持することができる強度を有する厚さとする。例えば、樹脂部材が圧延板の一方の面と他方の面に沿って広がる場合、その広がる部分の樹脂部材の厚さを０.５ｍｍ以上とすると良い。この厚さの樹脂部材であれば、上述した樹脂材料のいずれを選択しても、圧延板から容易に外れるような変形が起こらない。
【００１９】
＜樹脂部材の形状＞
樹脂部材の形状は、合金部材の用途に応じて適宜選択すれば良く、特に限定されない。例えば、圧延板の縁部において縁部の保護を目的とするのであれば、樹脂部材は角の無い丸みを持った形状とすれば良い。また、樹脂部材を後付け部品の取付部とするのであれば、樹脂部材と後付け部品とを機械的に接合することができる形状に形成すれば良い。
【００２０】
例えば、図３（Ａ）に示すように、圧延板２の貫通孔に係合する樹脂部材３を設け、この樹脂部材３の圧延板２から突出する部分にネジ加工を施して雄ねじ部ｍｓを形成すれば良い。このようにすれば、樹脂部材３の雄ねじ部ｍｓと後付け部品４（この図ではナットを例示）の雌ねじ部ｆｓとを螺合させることで、合金部材１に後付け部品４を取り付けることができる。逆に、図３（Ｂ）に示すように、圧延板２に係合させた樹脂部材３にネジ加工を施して雌ねじ部ｆｓを形成しておけば、後付け部品４（この図ではボルトを例示）の雄ねじ部ｍｓに容易に螺合させることができる。その他、図３（Ｃ）に示すように、圧延板２に係合する樹脂部材３の端部にテーパー部ｔを形成し、このテーパー部ｔの形状に一致する嵌合凹部ｃを後付け部品４に形成しておいても良い。もちろん、後付け部品４にテーパー部ｔを、樹脂部材３に嵌合凹部ｃを形成しても良い。これらの構成によれば、マグネシウム合金部材１に後付け部品４を取り付けるのが容易になるし、後付け部品４が合金部材１から外れ難くなる。なお、図３（Ａ）〜（Ｃ）の樹脂部材３は、言うまでもなく圧延板２の一方の面と他方の面に広がっていなくても、圧延板２の縁部の面に接合しているので容易には外れない。
【００２１】
＜その他＞
マグネシウム合金部材におけるマグネシウム合金の体積比率は、８０〜９５％であることが好ましい。つまり、マグネシウム合金部材に占める樹脂部材の体積割合は、５〜２０％とすることが好ましい。樹脂部材が多すぎると、マグネシウム合金部材に要求される剛性を満たさなくなる虞がある。ここで、マグネシウム合金部材に占めるマグネシウム合金の体積比率が上記範囲にあると、合金部材の比重が小さくなり、本発明の合金部材を使用した機器の軽量化を図ることができる。体積割合を上記のように設定すると、圧延板と樹脂部材を合わせたマグネシウム合金部材の比重は、概ね１.６〜１.７５になる。例えば、比重０.９のポリプロピレン（ノバテックＰＰ−ＭＡ３（商品名；日本ポリケム株式会社製））が合金部材の２０体積％を占めれば、合金部材の比重は約１.６になる（ＡＺ９１相当材の比重は約１．８）。
【００２２】
＜本発明マグネシウム合金部材の製造方法＞
マグネシウム合金の圧延板に樹脂部材を取り付けてマグネシウム合金部材を製造する方法として、圧延板に対して硬化していない樹脂を付けた後に樹脂を硬化させることでマグネシウム合金部材を製造する方法が挙げられる。例えば、圧延板に未硬化の樹脂を配置して金型で挟み込むプレス成形や、金型に圧延板を配置して金型内に未硬化の樹脂を注入するインサート成形を利用することが挙げられる。未硬化の樹脂を使用する場合、樹脂が硬化した際に圧延板の縁部に密着して接合される。
【００２３】
他方、圧延板と既に硬化している樹脂部材とを別個に用意し、圧延板に樹脂部材を嵌め込むことでマグネシウム合金部材を製造する方法が挙げられる。例えば、圧延板の縁部近傍の外径に一致する接合面を有する樹脂部材を圧延板に嵌め込むようにしても良い。硬化している樹脂部材を圧延板に後付けする場合、樹脂部材が圧延板から外れないように係合させるために、樹脂部材が圧延板の一方の面から縁部を経て他方の面に至るようにする必要がある。
【００２４】
上述した方法のうち、特にインサート成形は、樹脂部材の形状パターンに自由度を持たせることが容易であるし、量産性の面からも好ましいので、本発明のマグネシウム合金部材の製造に適する。また、インサート成形は、圧延板に対する樹脂部材の密着性を高めるという点でも優れる。以下に、本発明のマグネシウム合金部材の製造方法を説明する。
【００２５】
本発明のマグネシウム合金部材の製造方法は、Ａｌを５.８〜１０質量％含有するマグネシウム合金からなる圧延板を金型に配置する工程と、圧延板の縁部に樹脂部材が接合するように、樹脂をインサート成形する工程とを備えることを特徴とする。
【００２６】
本発明マグネシウム合金部材の製造方法の一形態として、マグネシウム合金の圧延板を双ロール鋳造法により得ても良い。双ロール鋳造法は、マグネシウム合金の急冷・凝固が可能であるため、得られる圧延板に酸化物や偏析などが生じることを低減でき、後工程において圧延板にプレス加工や曲げ加工などの塑性加工を行う際に圧延板に亀裂や割れなどの不具合が生じ難い。
【００２７】
また、本発明マグネシウム合金部材の製造方法の一形態として、インサート成形の前、もしくは後に、圧延板の形状を変える塑性加工を行っても良い。例えば、インサート成形の前に、上述したような樹脂部材に係合する凹部や凸部を形成するために、プレス加工や曲げ加工を行っても良い。
【発明の効果】
【００２８】
本発明マグネシウム合金部材は、樹脂部材がマグネシウム合金の圧延板の縁部に接合しているので、樹脂部材を後付け部品の取付部として利用することができる。また、本発明の構成とすることにより、樹脂部材が圧延板の縁部を保護すると共に、合金部材の取り扱い者が鋭利な縁部で怪我をすることを防止できる。
【発明を実施するための最良の形態】
【００２９】
以下、本発明の実施形態を図面に基づいて説明する。
【００３０】
＜実施形態１＞
図４は、実施形態１のマグネシウム合金部材１を製造する過程を示す概略図である。図５（Ａ）は、図４に示す一連の工程により得られたマグネシウム合金部材１の三面図である（左上は表面図、左下は裏面図、右下は側面図）。また、図５（Ｂ）は、マグネシウム合金部材１への後付け部品４の取り付け状態を示す。
【００３１】
まず、図４（Ａ）に示すように、寸法が２００ｍｍ×３００ｍｍ×０.８ｍｍで、ＡＺ９１相当材（Ａｌ含有量：９.０質量％、Ｚｎ含有量：１.０質量％、残部：Ｍｇ＋不純物）からなるマグネシウム合金の圧延板２を用意した。圧延板２は、双ロール鋳造法により得たものであり、その内部に酸化物や偏析などの少ない塑性加工性に優れるマグネシウム合金の圧延板である。
【００３２】
また、図４（Ａ）に示すように、インサート成形を行うための金型４０を用意した。金型４０の内部は、圧延板２を収納することができるようになっており、圧延板２の外径に相似する形状であって、圧延板２の外径よりも大きくなっている。この金型４０には、金型４０の内部に未硬化の樹脂を注入するための注入口４１が形成されている。
【００３３】
次に、図４（Ｂ）に示すように、金型４０内に圧延板２を配置した後、図４（Ｃ）に示すように、注入口４１から樹脂を流し込む、いわゆるインサート成形を行った。使用した樹脂は、ポリブチレンテレフタレート樹脂（ＰＢＴ樹脂；東レ株式会社製のトレコン１４０４Ｘ３１）であった。
【００３４】
樹脂の硬化後、圧延板２と樹脂部材３とが一体となったマグネシウム合金部材１を金型４０から外した（図４（Ｄ）参照）。樹脂部材３の厚さを測定したところ、圧延板２における一方の面２Ａに沿っている部分の厚さは０．５ｍｍ、他方の面２Ｂに沿っている部分の厚さは０．５ｍｍ、圧延板２の側面に沿っている部分の厚さは１．０ｍｍであった（図５（Ａ）参照）。
【００３５】
図５（Ａ）に示すように、実施形態１のマグネシウム合金部材１は、樹脂部材３が圧延板２の外周縁部全体について設けられており、この樹脂部材３により圧延板２の外周縁部を保護できる。一方で、樹脂部材３は、圧延板２の外周縁部よりも内側を覆っておらず、金属部材１全体を見たときに、金属質感を維持することができる。
【００３６】
また、得られたマグネシウム合金部材１の樹脂部材３は、その裏面側の四隅に圧延板２の厚さ方向に突出するボス部ｂを有している。ボス部ｂは、金型の形状が転写されることで形成される。そして、図５（Ｂ）に示すように、このボス部ｂを後付け部品４であるモニターの四隅に設けられる嵌合孔に嵌め込むだけで、合金部材１にモニターを容易に取り付けることができる。ボス部ｂを有する樹脂部材３は外周縁部に係合して外れることがないため、樹脂部材３に取り付けられたモニターも合金部材１に確りと取り付けられる。なお、ボス部ｂの形状とモニターの嵌合孔は、例えば、既に説明した図３（Ｃ）のテーパー部ｔと嵌合凹部ｃのように形成すれば良い。
【００３７】
さらに、本実形態におけるマグネシウム合金部材１に占める樹脂部材３の体積割合を測定したところ、１０％であった。樹脂部材３の体積割合は、製造時の金型４０と圧延板２との間の空間から求めることができる。そして、使用した圧延板２のマグネシウム合金の組成と、樹脂部材３の材料から、合金部材１の比重を測定したところ１．７であった。つまり、筐体を全てマグネシウム合金で形成するよりも格段に比重が小さくなっており、この金属部材１を使用した機器の軽量化を図ることができる。
【００３８】
＜実施形態２＞
図６は、実施形態２に係るマグネシウム合金部材１の製造工程を示す概略図であって、（Ａ）は用意するマグネシウム合金製の圧延板２を示し、（Ｂ）は出来上がった合金部材１の表面図と横断面図である。
【００３９】
本実施形態のマグネシウム合金部材１の製造にあたり、まず、寸法が２５０ｍｍ×３５０ｍｍ×０.６ｍｍでＡＺ９１からなる圧延板２を準備した（図５（Ａ）参照）。この圧延板２の中央部分には、打ち抜きにより１０ｍｍ×３０ｍｍの貫通孔２Ｈが形成されている。
【００４０】
次に、圧延板２を金型に配置した後、金型内にシリコーンゴム樹脂（信越化学株式会社製のＫＥ９５１Ｖ）を注入するインサート成形を実施した。この一連の工程により、図６（Ｂ）に示すようなマグネシウム合金部材１を得ることができる。この合金部材１における樹脂部材３は、圧延板２の貫通孔２Ｈを埋めるように設けられると共に、圧延板２の一方の面２Ａと他方の面２Ｂに沿って広がっており、圧延板２に係合している。また、一方の面２Ａと他方の面２Ｂに沿って広がる部分の樹脂部材３の厚さは、１ｍｍであり、この部分の樹脂部材３は容易に変形することがなく、樹脂部材３が圧延板２から外れることがない。
【００４１】
なお、本実施形態においては、樹脂部材３にロゴが形成されているが、このロゴは、金型に形成される凹凸が転写されたものである。もちろん、インサート成形後に樹脂部材３に加工を施してロゴを形成しても良い。
【００４２】
＜その他の実施形態＞
その他、実施形態１、２とは異なる樹脂部材の配置状態を図７に基づいて例示する。
【００４３】
まず、図７（Ａ）に示すマグネシウム合金部材１（斜視図）では、圧延板２の中央部に圧延板２を貫通する貫通孔２Ｈが形成されており、この貫通孔２Ｈの縁部を全周にわたって覆う樹脂部材３が設けられている。樹脂部材３は、圧延板２における一方の面から貫通孔２Ｈ側の縁部を経て他方の面に至ることで、圧延板２に係合している。また、樹脂部材３は、圧延板２に設けられる貫通孔２Ｈを埋めつくすことなく、縁部近傍のみに設けられており、合金部材１の中央部には合金部材１を厚さ方向に貫通する貫通窓２０が形成されている。そして、この貫通窓２０に嵌め込むことで、ＩＣチップなどを実装した基板である後付け部品４を容易に取り付けることができるようになっている。
【００４４】
図７（Ｂ）に示すマグネシウム合金部材１（斜視図）では、圧延板２の中央部に圧延板２を貫通する貫通孔２Ｈが形成されており、この貫通孔２Ｈの縁部の四隅に樹脂部材３が設けられている。樹脂部材３は、圧延板２の一方の面から縁部を経て他方の面に至ることで圧延板２に係合している。この図における樹脂部材３は、後付け部品４であるモニターを取り付けるためのボス部の役割を兼ねており、合金部材１にモニターを容易に取り付けることができるようになっている。
【００４５】
図７（Ｃ）に示すマグネシウム合金部材１（上面図）では、圧延板２の四つの角に樹脂部材３が設けられている。樹脂部材３は、圧延板２の一方の面から縁部を介して他方の面に至り、圧延板２に係合している。この構成によれば、最も損傷し易い圧延板２の角部を保護することができる。
【００４６】
なお、本発明は、本発明の要旨を逸脱しない範囲において適宜変更することが可能であり、上述した実施形態の構成に限定されるものではない。例えば、上述した実施形態を組み合わせても良い。また、マグネシウム合金の組成や樹脂部材の材料などを適宜変更することができる。
【産業上の利用可能性】
【００４７】
本発明マグネシウム合金部材は、携帯機器やパソコンの筐体といった、各種の部品などを取り付けることが望まれる部材に好適に利用することができる。
【図面の簡単な説明】
【００４８】
【図１】マグネシウム合金製の圧延板と樹脂部材との接合状態を例示する概略図である。（Ａ）は、圧延板に形成された貫通孔に樹脂部材が嵌まり込む例を示す。（Ｂ）は、（Ａ）に示す樹脂部材がさらに圧延板の一方の面と他方の面に広がる例を示す。（Ｃ）は、圧延板の側縁と圧延板の貫通孔にわたって樹脂部材が配置される例を示す。
【図２】マグネシウム合金製の圧延板と樹脂部材との接合状態を例示する概略図である。（Ａ）は、圧延板の端部を折り曲げた凸部を形成した例を示す。（Ｂ）は、圧延板の表面性状を粗くし、凹凸を形成した例を示す。（Ｃ）は、圧延板の貫通孔の内面を粗くして凹凸を形成した例を示す。
【図３】樹脂部材と後付け部品との係合状態を例示する概略図である。（Ａ）は、樹脂部材に雄ねじ部を、後付け部品に雌ねじ部を形成した例を示す。（Ｂ）は、樹脂部材に雌ねじ部を、後付け部品に雄ねじ部を形成した例を示す。（Ｃ）は、樹脂部材にテーパー部を、後付け部品に嵌合凹部を形成した例を示す。
【図４】実施形態１に係る、圧延板と樹脂部材とが一体となったマグネシウム合金部材を製造する工程を例示する概略説明図であって、その工程を（Ａ）から（Ｄ）にかけて経時的に示す。
【図５】（Ａ）は、マグネシウム合金部材の三面図（左上は表面図、左下は裏面図、右下は側面図）である。（Ｂ）はマグネシウム合金部材にモニター（後付け部品）を取り付ける様子を示す説明図である。
【図６】実施形態２に係るマグネシウム合金部材を製造する工程を示す概略図であって、（Ａ）は用意した圧延板の概略図を、（Ｂ）は出来上がったマグネシウム合金部材の表面図および横断面図を示す。
【図７】その他の実施形態に係るマグネシウム合金部材であって、（Ａ）は圧延板の中央部に形成された貫通孔の全周に樹脂部材を係合させた例を、（Ｂ）は圧延板の中央部に形成された貫通孔の四隅に樹脂部材を係合させた例を、（Ｃ）は圧延板の外周縁部の四隅に樹脂部材を係合させた例を示す。
【符号の説明】
【００４９】
１  マグネシウム合金部材
２  圧延板  ２Ａ  圧延板の一方の面  ２Ｂ  圧延板の他方の面
２Ｈ  貫通孔  ２０  貫通窓
３  樹脂部材
４  後付け部品
４０  金型  ４１  注入口
ｍｓ  雄ねじ部  ｆｓ  雌ねじ部
ｔ  テーパー部  ｃ  嵌合凹部  ｂ  ボス部
【図１】
2010069699.tif 000003
【図２】
2010069699.tif 000004
【図３】
2010069699.tif 000005
【図４】
2010069699.tif 000006
【図５】
2010069699.tif 000007
【図６】
2010069699.tif 000008
【図７】
2010069699.tif 000009